(57)【要約】【課題】従来の紙に加え、プラスチックや金属など非吸水性の被記録材に対しても高品位な印字が可能で、かつ、インクの粘度が低く、保存性と硬化性に優れたインクジェット記録用インクを提供する。【解決手段】３官能以上の重合性基を有するビニルモノマー、下記一般式（ＶＭ−１）で表される２官能モノマー、及び油溶性染料を含有するインクジェット記録用インク。一般式（ＶＭ−１）【化１】2004250483.tif 000025一般式（ＶＭ−１）中、Ｒｍ１及びＲｍ２は各々独立に、水素またはメチル基を表す。Ｌは炭素原子数が３以上８以下の分岐アルキレン鎖を表す。【選択図】  なし【特許請求の範囲】
【請求項１】
３官能以上の重合性基を有するビニルモノマー、下記一般式（ＶＭ−１）で表される２官能モノマー、及び油溶性染料を含有することを特徴とするインク。
一般式（ＶＭ−１）
【化１】
2004250483.tif 000024
一般式（ＶＭ−１）中、Ｒｍ１及びＲｍ２は各々独立に、水素またはメチル基を表す。Ｌは炭素原子数が３以上８以下の分岐アルキレン鎖を表す。
【請求項２】
モノマー以外の分散媒あるいは溶剤の含有量が２０質量％以下であることを特徴とする請求項１に記載のインク。
【請求項３】
請求項１に記載のインクを用いて被記録材に画像記録を行う工程と、画像記録された被記録材を放射線により硬化を行う工程とを含むことを特徴とするインクジェット記録方法。
【発明の詳細な説明】
【０００１】
【発明の属する技術分野】
本発明は、油溶性染料を含有し放射線により硬化可能なインク、かつ画像耐光性に優れた硬化可能なインクに関し、及び係るインクを用いたインクジェット記録方法に関する。
【０００２】
【従来の技術】
水性のインクジェット用インクは、普通紙に印字した場合に耐水性が劣ったり、滲みが生じやすく、さらに、プラスチックなど非吸水性の被記録材に印字した場合には、インク液滴の付着が悪いために画像形成ができなかったり、溶剤の乾燥が極めて遅いために印字直後には記録物を重ねずに乾燥させる必要があったり、画像がにじみやすいといった欠点があった。
非吸水性の被記録材に対する印刷に適するものとして、被記録材との接着性に優れた多官能モノマーを用いた紫外線硬化性インクが開示されている（例えば、特許文献１参照）が、水分散型のインクのために乾燥が遅く、フルカラーの画像を形成するには不十分であった。乾燥性を解決するために、インクの溶剤として揮発性の有機溶剤を用いる方法が行われてきたが、急速に乾燥させるためにはメチルエチルケトン及びエタノールなど高度に引火性があり、さらに揮発性の高い溶剤を用いる必要があった。
これらの問題点を解決するために、インク溶媒の揮発ではなく放射線によって硬化し固着するインクジェット用インクが開示されている（例えば、特許文献２参照）。一般的なヘッドでの印字が可能な粘度の目安として２０ｍＰａ．ｓ以下にするため、全モノマー成分に占める割合として、単官能モノマーを少なくとも２０質量％、２官能モノマーを少なくとも１７．５質量％使用する必要があった。しかしながら単官能モノマーを使用すると重合が進行しても、べたつきが生じ易い傾向にあるため、べたつきのない硬化を得るためには高エネルギーの紫外線照射や重合開始剤の添加量を多くする必要があり、インクの保存安定性（容器やカートリッジ中での保存安定性）が低下したり、長期の光暴露の環境で画像が変色したり、退色しやすいといった問題点があった。さらに、重合阻害性の低い（すなわちインク硬化性の高い）顔料を用いているために、インクの経時保存安定性に懸念があり（凝集しやすい）、また、透明性や色調が不十分であるために写真画質を得ることが困難であった。
その問題を解決する一つの手段として、着色剤に重合を阻害しない染料を用いた紫外線硬化型インクが開示されている（例えば、特許文献３参照）が、重合を阻害しない染料の選択指針がなく、例として挙げられているアゾ染料などの添加では硬化性が低下する場合が多いため、高エネルギーの紫外線照射や重合開始剤の添加量を多くする必要があった。
油溶性染料を用いたインクは顔料よりも硬化性が劣るために、低粘度かつ硬化性に優れるインク成分（染料、モノマーなど）が必要であるが、特許文献３には重合を阻害しない染料の明確な構造例がなく、例として挙げられているアゾ染料などの添加では硬化性が低下する場合が多いために、露光時に退色しやすいなどの問題点があった。油溶性染料を用いたインクジェット硬化型インクで低粘度かつ硬化性に優れたインクはないのが現状である。
【０００３】
【特許文献１】
特表２００１−５１２７７７号公報（第１〜３頁、第１１〜１５頁）
【特許文献２】
国際公開第９９／２９７８８号パンフレット（全頁）
【特許文献３】
米国特許第４３０３９２４号明細書（全頁）
【０００４】
【発明が解決しようとする課題】
本発明は、前記従来における諸問題を解決し、以下の目的を達成することを課題とする。即ち、本発明は、従来の紙に加え、プラスチックや金属など非吸水性の被記録材に対しても高品位な印字が可能で、かつ、インクの粘度が低く、保存性と硬化性に優れたインクジェット記録用インクおよびインクジェット記録方法を提供することを目的とする。
【０００５】
【課題を解決するための手段】
前記課題を解決するための手段は、以下の通りである。即ち、
（１）  ３官能以上の重合性基を有するビニルモノマー、下記一般式（ＶＭ−１）で表される２官能モノマー、及び油溶性染料を含有することを特徴とするインク。
一般式（ＶＭ−１）
【０００６】
【化２】
2004250483.tif 000002
【０００７】
一般式（ＶＭ−１）中、Ｒｍ１及びＲｍ２は各々独立に、水素またはメチル基を表す。Ｌは炭素原子数が３以上８以下の分岐アルキレン鎖を表す。ここで、「１０から１００」は「１０以上１００以下」を意味する。２５℃での該インクの粘度が１０から１００ｍＰａ・ｓであることが好ましい。
（２）  モノマー以外の分散媒あるいは溶剤の含有量が２０質量％以下であることを特徴とする前記（１）に記載のインク。
（３）  光重合開始剤を含有し、ラジカル重合により硬化することを特徴とする前記（１）または（２）のいずれかに記載のインク。
（４）  油溶性染料の溶解性パラメーターＳＰ値が２６〜２１であり、かつ、分子体積Ｖ値が８１０〜２７０であることを特徴とする前記（１）〜（３）のいずれかに記載のインク。
（５）  貯蔵安定剤がインク中に０．００５〜１質量％（好ましくは０．０１〜０．０５質量％）含有することを特徴とする前記（１）〜（４）のいずれかに記載のインク。
（６）  前記（１）〜（５）のいずれかに記載のインクを用いて被記録材に画像記録を行う工程と、画像記録された被記録材を放射線により硬化を行う工程とを含むことを特徴とするインクジェット記録方法。
【０００８】
【発明の実施の形態】
（インク）
本発明のインクは放射線硬化型インクであり、好ましくは放射線硬化型ジェット用インクである。前記インクは、重合性基を有するモノマーと、特定の構造を有する油溶性染料とを含有するインク組成物であり、必要に応じて適宜選択したその他の成分を含有していてもよい。前記その他の成分としては、乾燥防止剤、浸透促進剤、酸化防止剤、防黴剤、ｐＨ調節剤、表面張力調整剤、消泡剤、粘度調整剤、分散剤、分散安定剤、防錆剤、キレート剤等の公知添加剤が挙げられ、これらは特開２００１−２７９１４１号の段落番号（０２１７）から（０２２６）までに記載のものを用いることができる。
【０００９】
本発明においてモノマーの重合を進行させるための放射線としてはα線、γ線、Ｘ線、紫外線、可視光線、電子線などを使用することができる。これらのうち、紫外線、可視光線を用いることがコスト及び安全性の点から好ましく、紫外線を用いることが更に好ましい。
放射線として紫外線、可視光線などを使用する場合は、重合を開始するための光重合開始剤が併用される。したがって本発明の他の構成にかかる放射線硬化性インクは、モノマー類の重合を開始するための光重合開始剤を含有するものである。
【００１０】
−重合性基を有するモノマー−
本発明において用いられる重合性基を有するモノマーとしては、紫外線、熱または電子線等のエネルギー付与によって固体化する重合性の二重結合（以後、重合性基と記す）を有する化合物である。
重合性基としては、アクリロイル基、メタクリロイル基、アリル基、ビニル基、内部二重結合性基（マレイン酸など）が挙げられ、中でもアクリロイル基、メタクリロイル基が低エネルギーで硬化させることができるので好ましく、アクリロイル基が特に好ましい。
【００１１】
モノマーは３官能以上のモノマー（以後、多官能モノマーと記す）と２官能モノマーの使用が必須であり、粘度調整や架橋密度の調整、硬化後の物性制御（強度、接着性など）のために単官能の化合物（以後、単官能モノマーと記す）を併用しても良い。
【００１２】
前記多官能モノマーとしては、ビニル基含有芳香族化合物、３価以上のアルコールとアクリル酸またはメタアクリル酸とのエステルであるアクリレート、３価以上のアミンとアクリル酸またはメタアクリル酸とのアミドであるアクリルアミド、多塩基酸と３価アルコールの結合で得られるエステルまたはポリカプロラクトンにアクリル酸またはメタアクリル酸を導入したポリエステルアクリレート、アルキレンオキサイドと多価アルコールの結合で得られるポリエーテル型アルコールにアクリル酸またはメタアクリル酸を導入したポリエーテルアクリレート、エポキシ樹脂にアクリル酸またはメタアクリル酸を導入するか、あるいは３価以上のアルコールとエポシキ含有モノマーを反応させて得られるエポキシアクリレート、ウレタン結合をもったウレタンアクリレート、アミノ樹脂アクリレート、アクリル樹脂アクリレート、アルキッド樹脂アクリレート、スピラン樹脂アクリレート、シリコーン樹脂アクリレート、不飽和ポリエステルと前記光重合性モノマーの反応生成物およびワックス類と前記重合性モノマーの反応生成物などが挙げられ、アクリレート、ポリエステルアクリレート、ポリエーテルアクリレート、エポキシアクリレート、ウレタンアクリレート、アクリル樹脂アクリレート、シリコーン樹脂アクリレート、不飽和ポリエステルと前記光重合性モノマーの反応生成物が好ましく、アクリレート、ポリエステルアクリレート、ポリエーテルアクリレート、エポキシアクリレート、ウレタンアクリレートが特に好ましい。前記多官能モノマーの例としては、ペンタエリスリトールトリアクリレート、トリメチロールプロパントリアクリレート、ジトリメチロールプロパンテトラアクリレート、ジペンタエリスリトールヘキサアクリレート、フェノールノボラック樹脂の骨格を含有する分子量６００〜３００００のエポキシアクリレート、分子量３５０〜３００００の多価イソシアネートと水酸基を有する（メタ）アクリル酸モノマーとの反応物、また分子内にウレタン結合を有するウレタン変性物などが挙げられる。
【００１３】
前記２官能モノマーは、一般式（ＶＭ−１）で表される。
一般式（ＶＭ−１）
【００１４】
【化３】
2004250483.tif 000003
【００１５】
一般式（ＶＭ−１）中、Ｒｍ１及びＲｍ２は各々独立に、水素あるいはメチル基を表し、水素が好ましい。Ｌは炭素原子数が３から８の分岐アルキレン鎖を表し、炭素数３から６の分岐アルキレン鎖が好ましく、炭素数３から５の分岐アルキレン鎖が特に好ましい。
【００１６】
前記分岐アルキレン鎖の例としては、メチルエチレン、１−メチルトリメチレン、２−メチルトリメチレン、１，１−ジメチルトリメチレン、１，２−ジメチルトリメチレン、１，３−ジメチルトリメチレン、２，２−ジメチルトリメチレン、１，１，２−トリメチルトリメチレン、１，１，３−トリメチルトリメチレン、１，１，３，３−テトラメチルトリメチレン、１−メチルテトラメチレン、２−メチルテトラメチレン、１，２−ジメチルテトラメチレン、１，３−ジメチルテトラメチレン、１，４−ジメチルテトラメチレン、１，１−ジメチルテトラメチレン、２，２−ジメチルテトラメチレン、１，１，３−トリメチルテトラメチレン、１−メチルペンタメチレン、２−メチルペンタメチレン、３−メチルペンタメチレン、１，２−ジメチルペンタメチレン、１，３−ジメチルペンタメチレン、１，４−ジメチルペンタメチレン、１，５−ジメチルペンタメチレン、２，３−ジメチルペンタメチレン、１，１−ジメチルペンタメチレン、２，２−ジメチルペンタメチレン、３，３−ジメチルペンタメチレン、１−メチルヘキサメチレン、２−メチルヘキサメチレン、３−メチルヘキサメチレン、１，２−ジメチルヘキサメチレン、１，３−ジメチルヘキサメチレン、１，４−ジメチルヘキサメチレン、１，５−ジメチルヘキサメチレン、１，６−ジメチルヘキサメチレン、２，３−ジメチルヘキサメチレン、１，１−ジメチルヘキサメチレン、２，２−ジメチルヘキサメチレン、３，３−ジメチルヘキサメチレン、１−メチルヘプタメチレン、２−メチルヘプタメチレン、３−メチルヘプタメチレン、４−メチルヘプタメチレンなどが挙げられる。
【００１７】
前記一般式（ＶＭ−１）以外の２官能モノマーを用いてもよく、例としては、ジビニルベンゼン、１，３−ブタンジオールジアクリレート、１，６−ヘキサンジオールジアクリレート、１，６−アクリロイルアミノヘキサン、ヒドロキシピバリン酸エステルネオペンチルグリコールジアクリレート、２塩基酸と２価アルコールから成る分子量５００〜３００００のポリエステルの分子鎖末端に（メタ）アクリロイル基をもつポリエステルアクリレート、ポリエチレングリコールジアクリレート、ビスフェノール（ＡあるいはＳ、Ｆ）骨格を含有する分子量４５０〜３００００のエポキシアクリレートなどが挙げられる。
【００１８】
前記単官能モノマーとしては、置換あるいは無置換の（メタ）アクリレート、置換あるいは無置換のスチレン、置換あるいは無置換のアクリルアミド、ビニル基含有モノマー（ビニルエステル類、ビニルエーテル類、Ｎ−ビニルアミドなど）、（メタ）アクリル酸などが挙げられ、置換あるいは無置換の（メタ）アクリレート、置換あるいは無置換のアクリルアミド、ビニルエステル類、ビニルエーテル類が好ましく、置換あるいは無置換の（メタ）アクリレート、置換あるいは無置換のアクリルアミドが特に好ましい。
前記単官能モノマーの例としては、ヒドロキシエチルアクリレート、グリシジルアクリレート、テトラヒドロフルフリルアクリレート、ジシクロペンテニルアクリレート、２−アクリロイルオキシエチルホスフェート、アリルアクリレート、Ｎ、Ｎ−ジメチルアミノエチルアクリレート、Ｎ、Ｎ−ジメチルアクリルアミド、Ｎ、Ｎ−ジエチルアミノプロピルアクリルアミド、Ｎ−ブトキシメチルアクリルアミド、アクリロイルモルホリン、２−ヒドロキシエチルビニルエーテル、Ｎ−ビニルホルムアミド、Ｎ−ビニルアセトアミド、２−シクロヘキシルカルバモイルオキシエチルアクリレート、エステルにポリブチルアクリレート部位を含有するアクリレート、エステルにポリジメチルシロキサン部位を含有するアクリレートなどが挙げられる。
【００１９】
前記モノマーのインク中の含有量は、通常５０〜９９．６質量％の範囲が好ましいが、６０〜９９．０質量％がより好ましく、７０〜９９．０質量％がさらに好ましい。
モノマー混合物に占める多官能モノマーの含有量は、２０〜７０質量％の範囲が好ましいが、２５〜７０質量％がより好ましく、２５〜６０質量％がさらに好ましい。
モノマー混合物に占める一般式（ＶＭ−１）の含有量は、３０〜８０質量％の範囲が好ましいが、３０〜７５質量％がより好ましく、４０〜７５質量％がさらに好ましい。
モノマー混合物に占める単官能モノマーの含有量は、０〜２０質量％の範囲が好ましいが、０〜１５質量％がより好ましく、０〜１０質量％がさらに好ましい。
【００２０】
前記モノマーは本発明の効果が得られるものであれば何れでも良いが、安全性の高いものから選択されることが更に好ましい。安全性が高いモノマーとはＰＩＩ（皮膚刺激性）の値が小さいものであり、ＰＩＩが３．０以下のものが好ましく、２．０以下がより好ましく、１．０以下が更に好ましく、０．５以下が特に好ましい。ＰＩＩについては「新ＵＶ・ＥＢ硬化技術と応用展開」田畑米穂著、１９９７年、シーエムシー出版、３２から３３頁に記載されている。
【００２１】
−光重合開始剤および増感剤−
光重合開始剤としては、光により発生したラジカルや他の活性種が前記モノマー中の重合性二重結合と反応するものであれば特に制限はない。
光重合開始剤としてはアセトフェノン誘導体、ベンゾフェノン誘導体、ベンジル誘導体、ベンゾイン誘導体、ベンゾインエーテル誘導体、ベンジルジアルキルケタール誘導体、チオキサントン誘導体、アシルフォスフィンオキサイド誘導体、金属錯体、ｐ−ジアルキルアミノ安息香酸、アゾ化合物、パーオキシド化合物等が一般的に知られ、アセトフェノン誘導体、ベンジル誘導体、ベンゾインエーテル誘導体、ベンジルジアルキルケタール誘導体、チオキサントン誘導体、アシルフォスフィンオキサイド誘導体が好ましく、アセトフェノン誘導体、ベンゾインエーテル誘導体、ベンジルジアルキルケタール誘導体、アシルフォスフィンオキサイド誘導体が特に好ましい。
【００２２】
光重合開始剤の例としては、アセトフェノン、２，２−ジエトキシアセトフェノン、ｐ−ジメチルアミノアセトフェノン、ｐ−ジメチルアミノプロピオフェノン、ベンゾフェノン、ｐ，ｐ′−ジクロロベンゾフェノン、ｐ，ｐ′−ビスジエチルアミノベンゾフェノン、ミヒラーケトン、ベンジル、ベンゾイン、ベンゾインメチルエーテル、ベンゾインイソプロピルエーテル、ベンゾイン−ｎ−プロピルエーテル、ベンゾインイソブチルエーテル、ベンジルジメチルケタール、１−ヒドロキシ−シクロヘキシルフェニルケトン、テトラメチルチウラムモノサルファイド、チオキサントン、２−クロロチオキサントン、２，４−ジメチルチオキサントン、２，２−ジメチルプロピオイルジフェニルフォスフィンオキサイド、２−メチル−２−エチルヘキサノイルジフェニルフォスフィンオキサイド、２，６−ジメチルベンゾイルジフェニルフォスフィンオキサイド、２，６−ジメトキシベンゾイルジフェニルフォスフィンオキサイド、２，４，６−トリメチルベンゾイルジフェニルフォスフィンオキサイド、ビス（２，６−ジメトキシベンゾイル）−２，４，４−トリメチルペンチルフォスフィンオキサイド、２，３，６−トリメチルベンゾイル−ジフェニルフォスフィンオキサイド、ビス（２，３，６−トリメチルベンゾイル）−フェニルフォスフィンオキサイド、２，４，６−トリメトキシベンゾイル−ジフェニルフォスフィンオキサイド、２，４，６−トリクロロベンゾイルジフェニルフォスフィンオキサイド、２，４，６−トリメチルベンゾイルナフチルフォスフォネート、ビス（η５−２，４−シクロペンタジエン−１−イル）−ビス（２，６−ジフルオロ−３−（１Ｈ−ピロール−１−イル）−フィニル）チタニウム、ｐ−ジメチルアミノ安息香酸、ｐ−ジエチルアミノ安息香酸、アゾビスイソブチロニトリル、１，１’  −アゾビス（１−アセトキシ−１−フェニルエタン）、ベンゾインパーオキサイド、ジ−ｔｅｒｔ−ブチルパーオキサイド等が挙げられる。
【００２３】
さらに光重合開始剤の例としては、加藤清視著「紫外線硬化システム」（株式会社総合技術センター発行：平成元年）の第６５〜１４８頁に記載されている光重合開始剤などを挙げることができる。
これらの光重合開始剤は１種あるいは２種以上を組み合わせて用いることができ、増感剤と併用しても良い。
また、光重合開始剤は、７０℃まで熱分解を起こさないものであることが好ましい。７０℃以下で熱分解を起こす開始剤を用いると、製品保存上問題があるため好ましくない。
これらの光重合開始剤のインク中の使用量は特に制限されていないが、０．５〜２０質量％が好ましく、１〜１５質量％が更に好ましく、３〜１０質量％が特に好ましい。０．５質量％未満では硬化しないか硬化時間が遅く、２０質量％を越えると溶解経時で析出や分離が生じたり、硬化後のインクの強度や擦り耐性などの性能が悪化したりする場合があるので好ましくない。
【００２４】
増感剤は、単独では光照射によって活性化しないが、光重合開始剤と一緒に使用した場合に光重合開始剤単独で用いた場合よりも効果があるもので、一般にアミン類が用いられる。アミン類の添加により硬化速度が速くなるのは、第一に水素引き抜き作用により光重合開始剤に水素を供給するためであり、第二に生成ラジカルが大気中の酸素分子と結合して反応性が悪くなるのに対して、アミンが組成中に溶け込んでいる酸素を捕獲する作用があるためである。
増感剤としては、アミン化合物（脂肪族アミン、芳香族基を含むアミン、ピペリジン、エポキシ樹脂とアミンの反応生成物、トリエタノールアミントリアクリレートなど）、尿素化合物（アリルチオ尿素、ｏ−トリルチオ尿素など）、イオウ化合物（ナトリウムジエチルジチオホスフェート、芳香族スルフィン酸の可溶性塩など）、ニトリル系化合物（Ｎ，Ｎ−ジエチル−ｐ−アミノベンゾニトリルなど）、リン化合物（トリ−ｎ−ブチルホスフィン、ナトリウムジエチルジチオホスファイドなど）、窒素化合物（ミヒラーケトン、Ｎ−ニトリソヒドロキシルアミン誘導体、オキサゾリジン化合物、テトラヒドロ−１，３−オキサジン化合物、ホルムアルデヒドまたはアセトアルデヒドとジアミンの縮合物など）、塩素化合物（四塩化炭素、ヘキサクロロエタンなど）等が挙げられる。
増感剤のインク中の使用量は、通常０〜１０質量％であり、０．１〜１０質量％が好ましく、０．２〜５質量％が特に好ましい。光開始剤と増感剤の選定や組み合わせ、及び配合比に関しては使用する紫外線硬化モノマー、使用装置によって適宜選定すればよい。
紫外線や可視光線を照射する光源としては、低圧水銀灯、高圧水銀灯、メタルハライドランプ、カーボンアーク灯、キセノンランプ、ケミカルランプなどが使用できる。
【００２５】
−油溶性染料−
本発明のインクにおいて使用する油溶性染料は、従来公知の化合物（染料）が使用できる。具体的には、特開２００２−１１４９３０号の段落［００２３］から［００５３］に記載されている染料などが挙げられる。本発明は、イエロー、マゼンタ、シアン、ブラックなど（いずれもライトインクを含む）のいずれのインクにも適用できる。
【００２６】
また、退色、特にオゾンなどの酸化性物質に対する耐性や硬化特性を向上させるために、酸化電位が高いことが望ましい。油溶性染料の酸化電位は１．０Ｖ（ｖｓ  ＳＣＥ）よりも高いことが望ましい。酸化電位は高いほうが好ましく、酸化電位が１．１Ｖ（ｖｓ  ＳＣＥ）よりも高いものがより好ましく、１．２Ｖ（ｖｓ  ＳＣＥ）より高いものが更に好ましく、１．３Ｖ（ｖｓ  ＳＣＥ）より高いものが特に好ましい。
酸化電位に関しては、特開２００２−３０９１１８号の段落［００４９］から［００５１］に記載されている。
【００２７】
イエロー染料の好ましい構造としては、一般式（Ｙ−Ｉ）で表される油溶性染料を用いることが好ましい。尚、一般式（Ｙ−Ｉ）の油溶性染料はイエローのみでなく、ブラックインク、グリーンインク、レッドインクなどのいかなる色のインクに用いても良い。
【００２８】
【化４】
2004250483.tif 000004
【００２９】
上記一般式（Ｙ−Ｉ）において、Ａ及びＢは各々独立に、置換されていてもよい複素環基を表す。前記複素環としては、５員環又は６員環から構成された複素環が好ましく、単環構造であっても、２つ以上の環が縮合した多環構造であってもよく、芳香族複素環であっても非芳香族複素環であってもよい。前記複素環を構成するヘテロ原子としては、窒素原子、酸素原子、硫黄原子が好ましい。
【００３０】
Ａで表される複素環としては、５−ピラゾロン、ピラゾール、オキサゾロン、イソオキサゾロン、バルビツール酸、ピリドン、ローダニン、ピラゾリジンジオン、ピラゾロピリドン、メルドラム酸及びこれらの複素環にさらに炭化水素芳香環や複素環が縮環した縮合複素環が好ましい。その中でも、５−ピラゾロン、５−アミノピラゾール、ピリドン、ピラゾロアゾール類が好ましく、５−アミノピラゾール、２−ヒドロキシ−６−ピリドン、ピラゾロトリアゾールが特に好ましい。
【００３１】
Ｂで表される複素環としては、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンゾイミダゾール、トリアゾール、オキサゾール、イソオキサゾール、ベンゾオキサゾール、チアゾール、ベンゾチアゾール、イソチアゾール、ベンゾイソチアゾール、チアジアゾール、ベンゾイソオキサゾール、ピロリジン、ピペリジン、ピペラジン、イミダゾリジン、チアゾリンなどが好適に挙げられる。その中でも、ピリジン、キノリン、チオフェン、ベンゾチオフェン、ピラゾール、イミダゾール、ベンゾイミダゾール、トリアゾール、オキサゾール、イソオキサゾール、ベンゾオキサゾール、チアゾール、ベンゾチアゾール、イソチアゾール、ベンゾイソチアゾール、チアジアゾール、ベンゾイソオキサゾールが好ましく、キノリン、チオフェン、ピラゾール、チアゾール、ベンゾオキサゾール、ベンゾイソオキサゾール、イソチアゾール、イミダゾール、ベンゾチアゾール、チアジアゾールがより好ましく、ピラゾール、ベンゾチアゾール、ベンゾオキサゾール、イミダゾール、１，２，４−チアジアゾール、１，３，４−チアジアゾールが特に好ましい。
【００３２】
前記Ａ及びＢに置換する置換基は、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、アルキル及びアリールスルフィニル基、アルキル及びアリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基が例として挙げられる。
【００３３】
前記一般式（Ｙ−Ｉ）で表される染料の中でも、下記一般式（Ｙ−ＩＩ）、（Ｙ−ＩＩＩ）、及び（Ｙ−ＩＶ）で表される染料がより好ましい。
【００３４】
【化５】
2004250483.tif 000005
【００３５】
前記一般式（Ｙ−ＩＩ）において、Ｒ１及びＲ３は各々独立に、水素原子、シアノ基、アルキル基、シクロアルキル基、アラルキル基、アルコキシ基、アルキルチオ基、アリールチオ基、又はアリール基を表す。Ｒ２は、水素原子、アルキル基、シクロアルキル基、アラルキル基、カルバモイル基、アシル基、アリール基又は複素環基を表す。Ｒ４は複素環基を表す。
【００３６】
前記一般式（Ｙ−ＩＩＩ）において、Ｒ５は、水素原子、シアノ基、アルキル基、シクロアルキル基、アラルキル基、アルコキシ基、アルキルチオ基、アリールチオ基、又はアリール基を表す。Ｚａは−Ｎ＝、−ＮＨ−、又はＣ（Ｒ１１）＝を表し、Ｚｂ及びＺｃは各々独立して、−Ｎ＝、又はＣ（Ｒ１１）＝を表し、前記Ｒ１１は、水素原子又は非金属置換基を表す。Ｒ６は複素環基を表す。
【００３７】
一般式（Ｙ−ＩＶ）において、Ｒ７及びＲ９は各々独立して、水素原子、シアノ基、アルキル基、シクロアルキル基、アラルキル基、アリール基、アルキルチオ基、アリールチオ基、アルコキシカルボニル基、又はカルバモイル基を表す。Ｒ８は水素原子、ハロゲン原子、アルキル基、アルコキシ基、アリール基、アリールオキシ基、シアノ基、アシルアミノ基、スルホニルアミノ基、アルコキシカルボニルアミノ基、ウレイド基、アルキルチオ基、アリールチオ基、アルコキシカルボニル基、カルバモイル基、スルファモイル基、スルホニル基、アシル基、アルキルアミノ基、アリールアミノ基、又はヒドロキシ基を表す。Ｒ１０は複素環基を表す。
【００３８】
前記一般式（Ｙ−ＩＩ）、（Ｙ−ＩＩＩ）、及び（Ｙ−ＩＶ）におけるＲ１、Ｒ２、Ｒ３、Ｒ５、Ｒ７、Ｒ８及びＲ９が表す置換基について以下に詳述する。
【００３９】
Ｒ１、Ｒ２、Ｒ３、Ｒ５、Ｒ７、Ｒ８及びＲ９が表すアルキル基には、置換基を有するアルキル基及び無置換のアルキル基が含まれる。
前記アルキル基としては、炭素原子数が１〜２０のアルキル基が好ましく、前記置換基の例としては、ヒドロキシル基、アルコキシ基、シアノ基、及びハロゲン原子が挙げられる。
前記アルキル基としては、例えば、メチル、エチル、ブチル、イソプロピル、ｔ−ブチル、ヒドロキシエチル、メトキシエチル、シアノエチル、トリフルオロメチルが好適に挙げられる。
【００４０】
Ｒ１、Ｒ２、Ｒ３、Ｒ５、Ｒ７、Ｒ８及びＲ９が表すシクロアルキル基には、置換基を有するシクロアルキル基及び無置換のシクロアルキル基が含まれる。
前記シクロアルキル基としては、炭素原子数が５〜１２のシクロアルキル基が好ましい。
前記シクロアルキル基としては、例えば、シクロヘキシルが好適に挙げられる。
【００４１】
Ｒ１、Ｒ２、Ｒ３、Ｒ５、Ｒ７、Ｒ８及びＲ９が表すアラルキル基には、置換基を有するアラルキル基及び無置換のアラルキル基が含まれる。
前記アラルキル基としては、炭素原子数が７〜２０のアラルキル基が好ましい。
前記アラルキル基としては、ベンジル、及び２−フェネチルが好適に挙げられる。
【００４２】
Ｒ１、Ｒ２、Ｒ３、Ｒ５、Ｒ７、及びＲ９が表すアリール基には、置換基を有するアリール基及び無置換のアリール基が含まれる。
前記アリール基としては、炭素原子数が６〜２０のアリール基が好ましく、前記置換基の例には、アルキル基、アルコキシ基、ハロゲン原子、及びアルキルアミノ基が挙げられる。
前記アリール基の例としては、フェニル、ｐ−トリル、ｐ−メトキシフェニル、及びｏ−クロロフェニルが好適に挙げられる。
【００４３】
Ｒ１、Ｒ２、Ｒ３、Ｒ５、Ｒ７、Ｒ８及びＲ９が表すアルキルチオ基には、置換基を有するアルキルチオ基及び無置換のアルキルチオ基が含まれる。
前記アルキルチオ基としては、炭素原子数が１〜２０のアルキルチオ基が好ましい。
前記アルキルチオ基としては、メチルチオ及びエチルチオが好適に挙げられる。
【００４４】
Ｒ１、Ｒ２、Ｒ３、Ｒ５、Ｒ７、Ｒ８及びＲ９が表すアリールチオ基には、置換基を有するアリールチオ基及び無置換のアリールチオ基が含まれる。
前記アリールチオ基としては、炭素原子数が６〜２０のアリールチオ基が好ましく、前記置換基の例としては、アルキル基が挙げられる。
前記アリールチオ基としては、例えば、フェニルチオ基及びｐ−トリルチオが好適に挙げられる。
【００４５】
Ｒ２で表される複素環基は、５員又は６員の複素環が好ましく、それらはさらに縮環していてもよい。複素環を構成するヘテロ原子としては、窒素原子、硫黄原子、酸素原子が好ましい。また、芳香族複素環であっても非芳香族複素環であってもよい。前記複素環はさらに置換されていてもよく、該置換基の例としては、後述のアリール基の置換基と同じものが好適に挙げられる。好ましい複素環としては、６員の含窒素芳香族複素環が挙げられ、その中でも、トリアジン、ピリミジン、フタラジンが特に好ましい。
【００４６】
Ｒ８が表すハロゲン原子としては、フッ素原子、塩素原子、及び臭素原子が好適に挙げられる。
Ｒ１、Ｒ３、Ｒ５、及びＲ８が表すアルコキシ基には、置換基を有するアルコキシ基及び無置換のアルコキシ基が含まれる。
前記アルコキシ基としては、炭素原子数が１〜２０のアルコキシ基が好ましく、前記置換基の例としては、ヒドロキシル基が含まれる。
前記アルコキシ基としては、例えば、メトキシ、エトキシ、イソプロポキシ、メトキシエトキシ、ヒドロキシエトキシ、及び３−カルボキシプロポキシが好適に挙げられる。
【００４７】
Ｒ８が表すアリールオキシ基には、置換基を有するアリールオキシ基及び無置換のアリールオキシ基が含まれる。
前記アリールオキシ基としては、炭素原子数が６〜２０のアリールオキシ基が好ましく、前記置換基の例には、アルコキシ基が含まれる。
前記アリールオキシ基としては、例えば、フェノキシ、ｐ−メトキシフェノキシ及びｏ−メトキシフェノキシが好適に挙げられる。
Ｒ８が表すアシルアミノ基には、置換基を有するアシルアミノ基及び無置換のアシルアミノ基が含まれる。
前記アシルアミノ基としては、炭素原子数が２〜２０のアシルアミノ基が好ましい。
前記アシルアミノ基としては、例えば、アセトアミド、プロピオンアミド、及びベンズアミドが好適に挙げられる。
【００４８】
Ｒ８が表すスルホニルアミノ基には、置換基を有するスルホニルアミノ基及び無置換のスルホニルアミノ基が含まれる。
前記スルホニルアミノ基としては、炭素原子数が１〜２０のスルホニルアミノ基が好ましい。
前記スルホニルアミノ基としては、例えば、メチルスルホニルアミノ、及びエチルスルホニルアミノが好適に挙げられる。
【００４９】
Ｒ８が表すアルコキシカルボニルアミノ基には、置換基を有するアルコキシカルボニルアミノ基及び無置換のアルコキシカルボニルアミノ基が含まれる。
前記アルコキシカルボニルアミノ基としては、炭素原子数が２〜２０のアルコキシカルボニルアミノ基が好ましい。
前記アルコキシカルボニルアミノ基としては、エトキシカルボニルアミノが好適に挙げられる。
【００５０】
Ｒ８が表すウレイド基には、置換基を有するウレイド基及び無置換のウレイド基が含まれる。
前記ウレイド基としては、炭素原子数が１〜２０のウレイド基が好ましく、
前記置換基の例としては、アルキル基及びアリール基が含まれる。
前記ウレイド基としては、例えば、３−メチルウレイド、３、３−ジメチルウレイド及び３−フェニルウレイドが好適に挙げられる。
【００５１】
Ｒ７、Ｒ８、Ｒ９が表すアルコキシカルボニル基には、置換基を有するアルコキシカルボニル基及び無置換のアルコキシカルボニル基が含まれる。
前記アルコキシカルボニル基としては、炭素原子数が２〜２０のアルコキシカルボニル基が好ましい。
前記アルコキシカルボニル基としては、例えば、メトキシカルボニル及びエトキシカルボニルが好適に挙げられる。
【００５２】
Ｒ２、Ｒ７、Ｒ８、及びＲ９が表すカルバモイル基には、置換基を有するカルバモイル基及び無置換のカルバモイル基が含まれる。前記置換基の例にはアルキル基が含まれる。
前記カルバモイル基としては、例えば、メチルカルバモイル基及びジメチルカルバモイル基が好適に挙げられる。
Ｒ８が表すスルファモイル基には、置換基を有するスルファモイル基及び無置換のスルファモイル基が含まれる。前記置換基の例には、アルキル基が含まれる。
前記スルファモイル基としては、例えば、ジメチルスルファモイル基及びジ−（２−ヒドロキシエチル）スルファモイル基が好適に挙げられる。
【００５３】
Ｒ８が表すスルホニル基としては、例えば、メタンスルホニル及びフェニルスルホニルが好適に挙げられる。
Ｒ２、Ｒ８が表すアシル基には、置換基を有するアシル基及び無置換のアシル基が含まれる。前記アシル基としては、炭素原子数が１〜２０のアシル基が好ましい。
前記アシル基としては、アセチル及びベンゾイルが好適に挙げられる。
【００５４】
Ｒ８が表すアミノ基には、置換基を有するアミノ基及び無置換のアミノ基が含まれる。置換基の例には、アルキル基、アリール基、複素環基が含まれる。
前記アミノ基としては、メチルアミノ、ジエチルアミノ、アニリノ及び２−クロロアニリノが好適に挙げられる。
【００５５】
Ｒ４、Ｒ６、Ｒ１０で表される複素環基は、前記一般式（Ｙ−Ｉ）のＢで表される置換されていてもよい複素環基と同じであり、好ましい例、さらに好ましい例、特に好ましい例も前記と同様である。
置換基としては、炭素原子数が１〜１２のアルキル基、アリール基、アルキル又はアリールチオ基、ハロゲン原子、シアノ基、スルファモイル基、スルホンアミノ基、カルバモイル基、及びアシルアミノ基等が挙げられ、前記アルキル基及びアリール基等はさらに置換基を有していてもよい。
【００５６】
前記一般式（Ｙ−ＩＩＩ）において、Ｚａは−Ｎ＝、−ＮＨ−、又はＣ（Ｒ１１）＝を表す。Ｚｂ及びＺｃは、各々独立して、−Ｎ＝又はＣ（Ｒ１１）＝を表す。Ｒ１１は、水素原子又は非金属置換基を表す。Ｒ１１が表す非金属置換基としては、シアノ基、シクロアルキル基、アラルキル基、アリール基、アルキルチオ基、アリールチオ基、又はイオン性親水性基が好ましい。前記置換基の各々は、Ｒ１が表す各々の置換基と同義であり、好ましい例も同様である。前記一般式（Ｙ−ＩＩＩ）に含まれる２つの５員環からなる複素環の骨格例を下記に示す。
【００５７】
【化６】
2004250483.tif 000006
【００５８】
上記で説明した各置換基が、さらに置換基を有していてもよい場合の置換基の例としては、前記一般式（Ｙ−Ｉ）の複素環Ａ及びＢに置換してもよい置換基を挙げることができる。
【００５９】
以下に、前記一般式（Ｙ−Ｉ）で表される染料の具体例（Ｙ−１０１〜Ｙ−１６０）を示すが、本発明は下記の具体例に限定されるものではない。これらの化合物は特開平２−２４１９１号、特開２００１−２７９１４５号の各公報を参考にして合成できる。
【００６０】
【化７】
2004250483.tif 000007
【００６１】
【化８】
2004250483.tif 000008
【００６２】
【化９】
2004250483.tif 000009
【００６３】
【化１０】
2004250483.tif 000010
【００６４】
【化１１】
2004250483.tif 000011
【００６５】
【化１２】
2004250483.tif 000012
【００６６】
【化１３】
2004250483.tif 000013
【００６７】
【化１４】
2004250483.tif 000014
【００６８】
【化１５】
2004250483.tif 000015
【００６９】
【化１６】
2004250483.tif 000016
【００７０】
【化１７】
2004250483.tif 000017
【００７１】
【化１８】
2004250483.tif 000018
【００７２】
マゼンタ染料の好ましい構造としては、特開２００２−１１４９３０号の一般式（３）、（４）であり、具体例として特開２００２−１１４９３０号の段落［００５４］〜［００７３］の化合物が挙げられる。
特に好ましい構造としては、特開２００２−１２１４１４号の段落番号［００８４］から［０１２２］に記載されているの一般式（Ｍ−１）〜（Ｍ−２）で表されるアゾ染料であり、具体例として特開２００２−１２１４１４号の段落番号［０１２３］から［０１３２］の化合物が挙げられる。尚、前記一般式（３）、（４）、（Ｍ−１）〜（Ｍ−２）の油溶性染料はマゼンタのみでなく、ブラックインク、レッドインクなどのいかなる色のインクに用いても良い。
【００７３】
シアン染料の好ましい構造としては、特開２００１−１８１５４７号の式（Ｉ）〜（ＩＶ）で表される染料、特開２００２−１２１４１４号の段落番号［００６３］から［００７８］に記載されている一般式（ＩＶ−１）〜（ＩＶ−４）で表される染料であり、具体例として特開２００１−１８１５４７号の段落番号［００５２］から［００６６］、特開２００２−１２１４１４号の段落番号［００７９］から［００８１］の化合物が挙げられる。
特に好ましい構造としては、特開２００２−１２１４１４号の段落番号［０１３３］から［０１９６］に記載されている一般式（Ｃ−Ｉ）、（Ｃ−ＩＩ）で表されるフタロシアニン染料であり、更に一般式（Ｃ−ＩＩ）で表されるフタロシアニン染料が好ましい。具体例として特開２００２−１２１４１４号の段落番号［０１９８］から［０２０１］の化合物が挙げられる。尚、前記式（Ｉ）〜（ＩＶ）、（ＩＶ−１）〜（ＩＶ−４）、（Ｃ−Ｉ）、（Ｃ−ＩＩ）の油溶性染料はシアンのみでなく、ブラックインクやグリーンインクなどのいかなる色のインクに用いても良い。
【００７４】
前記油溶性染料がモノマーに溶解するのは必須であるが、経時での結晶析出がないことも重要である。一般にモノマーの溶解性パラメーター（以下、ＳＰ値という）と油溶性染料のＳＰ値が近い方がよいと言われているが、溶解する分子（本発明では油溶性染料）と溶媒（本発明ではモノマー）の構造に依存する部分があるため、ＳＰ値のみで解釈できない場合がある。本発明の油溶性染料の場合、分子体積Ｖ値とＳＰ値の２つの物性値を用いることで、溶解性と経時保存安定性に優れることを見出した。
油溶性染料のＳＰ値は２６〜２１が好ましく、２５〜２１がより好ましく、２４〜２１が更に好ましく、２４〜２２が特に好ましい。油溶性染料のＶ値は８１０〜２７０が好ましく、８００〜３００がより好ましく、７５０〜３５０が更に好ましく、７００〜３８０が特に好ましい。
ここでＶ値（ｃｍ３／ｍｏｌ）、ＳＰ値（Ｊ０．５  ／  ｃｍ１．５）は、Ｆｅｄｏｒｓの方法により計算した値である。これらの算出方法はＰｏｌｙｍ．Ｅｎｇ．Ｓｃｉ．の１４巻（１９７４年）１４７頁に記載されている。
【００７５】
前記油溶性染料のインク中の含有量は、０．０５〜１５質量％が好ましく、０．１〜１０質量％が更に好ましく、０．２〜６質量％が特に好ましい。
【００７６】
−その他の成分−
本発明の効果を害しない範囲内において、目的に応じて適宜選択したその他の成分を含んでいてもよい。前記その他の成分としては、例えば、溶剤やポリマー、表面張力調整剤、貯蔵安定剤、紫外線吸収剤、酸化防止剤、退色防止剤、ｐＨ調整剤等の公知の添加剤が挙げられる。
【００７７】
前記溶剤は、インクの極性や、粘度、表面張力、油溶性染料の溶解性向上、導電性の調整および印字性能の調整などのために使用できる。
前記溶剤としては、水、低沸点有機溶剤、高沸点有機溶媒が挙げられる。
前記低沸点有機溶剤は沸点が１００℃以下の有機溶剤である。前記低沸点有機溶剤は環境汚染を考慮すると使用しないことが望ましいが、使用する場合は安全性の高いものを用いることが好ましい。安全性が高い溶剤とは、管理濃度（作業環境評価基準で示される指標）が高い溶剤であり、１００ｐｐｍ以上のものが好ましく、２００ｐｐｍ以上が更に好ましい。例えば、アルコール類、ケトン類、エステル類、エーテル類、炭化水素などが挙げられ、具体的には、メタノール、２−ブタノール、アセトン、メチルエチルケトン、酢酸エチル、テトラヒドロフランなどが挙げられる。
【００７８】
前記高沸点有機溶媒は沸点が１００℃より高い有機溶剤である。前記高沸点有機溶媒は沸点が１５０℃以上のものが好ましく、１７０℃以上のものがより好ましい。例えば、多価アルコール類、脂肪族カルボン酸のエステル類、リン酸エステル類、炭化水素などが挙げられ、具体的には、ジエチレングルコール、トリメチロールプロパン、フタル酸ジブチル、安息香酸−２−エチルヘキシル、アルキルナフタレンなどが挙げられる。これらは、目的に応じ、常温で液体、固体の何れのものも使用できる。
前記溶剤は一種類でも複数組み合わせて使用しても良い、インク中の使用量は０〜２０質量％が好ましく、０〜１０質量％が更に好ましく、実質的に含まないのが特に好ましい。実質的に含まないとは、使用する素材に主要な成分以外、すなわち、不純物として含有されているものであって、意図的に添加しない場合をいう。
前記ポリマーは、インクの極性や粘度の調整、油溶性染料の溶解性向上、硬化後のインクの被記録材との密着性、耐光性の調整などのために使用できる。前記ポリマーはインクに溶解していてもよいし、微細分散物でもよいが、インクの保存安定性や吐出性能の点から、溶解するものが好ましい。
【００７９】
前記ポリマーがインクに溶解する場合には、染料やモノマーとの相溶性が高いものが好ましく、インクの粘度上昇を起こしにくい点から、重量平均分子量は５００００以下が好ましく、２００００以下が更に好ましく、１００００が特に好ましい。例えば、ビニルポリマー、ポリウレタン、ポリエステルなどが挙げられ、具体的には、ポリブチルアクリレート、ポリ（イソブチルメタクリレート−ヒドロキシエチルアクリレート）（共重合質量比９５：５）、ポリ（イソプロピルアクリレート−テトラヒドロフルフリルアクリレート）（共重合質量比７０：３０）、ポリ（ブチルメタクリレート−Ｎ−メトキシメチルアクリルアミド）（共重合質量比８０：２０）、ポリブチルアクリレート−ポリジメチルシロキサンブロック共重合体（共重合質量比９０：１０）などが挙げられる。
前記ポリマーが微細分散物の場合には、モノマーに実質的に溶解しないことが必須であり、更に膨潤しにくいかまたは膨潤しないことが好ましい。インク中の分散物の粒径は１μｍ以下が好ましく、０．５μｍ以下が更に好ましく、０．１μｍ以下が特に好ましい。例えば、ビニルポリマー微粒子、ポリウレタン微粒子、ポリエステル微粒子、ウレタン−ビニル複合粒子などが挙げられ、具体的には、ポリ（アクリロニトリル−エチルアクリレート−エチレングルコールジメタクリレート）（共重合質量比６０：３７：３）、ポリ（スチレン−ブタジエン）（共重合質量比５０：５０）などが挙げられる。
前記ポリマーは一種類でも複数組み合わせて使用しても良い、インク中の使用量は０〜４０質量％が好ましく、０〜３０質量％が更に好ましく、０〜２０質量％が特に好ましい。
貯蔵安定剤は保存中の好ましくない重合を抑制するもので、インクに溶解するものを用いる。例としては、４級アンモニウム塩、ヒドロキシアミン類、環状アミド類、ニトリル類、置換尿素類、複素環化合物、有機酸、ハイドロキノン、ハイドロキノンモノエーテル類、有機ホスフィン類、銅化合物などが挙げられ、具体的にはベンジルトリメチルアンモニウムクロライド、ジエチルヒドロキシルアミン、ベンゾチアゾール、４−アミノ−２，２，６，６−テトラメチルピペリジン、クエン酸、ハイドロキノンモノブチルエーテル、ナフテン酸銅などが挙げられる。使用量は０．００５〜１質量％が好ましく、０．０１〜０．５質量％が更に好ましく、０．０１〜０．２質量％が特に好ましい。
【００８０】
表面張力調整剤、紫外線吸収剤、酸化防止剤、退色防止剤、ｐＨ調整剤に関しては、特開２００１−１８１５４９号公報に記載されているものなどを用いてもよい。
インクの好ましい物性は印字する装置にも依存するが、本発明ではインクの粘度は２５℃で、１０〜１００ｍＰａ・ｓの範囲であり、１０〜８０ｍＰａ・ｓが好ましく、１５〜８０ｍＰａ・ｓが更に好ましい。表面張力は２０〜６０ｍＮ／ｍが好ましく、３０〜５０ｍＮ／ｍが更に好ましい。
【００８１】
（インクジェト記録方法）
本発明のインクジェット記録方法においては、前記インクジェット記録用インクを用いて記録を行うが、その際に使用するインクノズル等については特に制限はなく、目的に応じて適宜選択することができる。なおインクジェト記録方法は特開２００１−２７９１４１号の段落番号（０２４７）に記載のものを用いることができる。特に好ましいのは、電荷制御方式、圧力パルス方式、音響インクジェット方式である。
【００８２】
本発明のインクジェット記録用インクは、公知の被記録材に好適に印字等することができる。例えば、普通紙、樹脂コート紙、インクジェット専用紙、フィルム、電子写真共用紙、布帛、ガラス、金属、陶磁器等が挙げられる。被記録材に関しては、特開２００１−１８１５４９号公報、特開２００１−２７９１４１号の段落番号（０２２８）から（０２４６）に記載されているものを用いることができる。
【００８３】
【実施例】
以下、本発明の実施例を説明するが、本発明はこれらの実施例に何ら限定されるものではない。なお、以下において「部」および「％」は、特に断りがない限り、「質量部」および「質量％」を表す。
（実施例１）
＜インク０１の作成＞
多官能モノマー（ＤＰＣＡ６０）  ２８部、１−メチルトリメチレン−１，３−ジアクリレート  ６１．５部、メチルエチルケトン  １５部の混合物に油溶性染料（Ｙ−１１９）２．０部、フッ素系ノニオン界面活性剤  ０．５部、ビス（２，６−ジメトキシベンゾイル）−２，４，４−トリメチルペンチルフォスフィンオキサイド  ４部、１−ヒドロキシ−シクロヘキシルフェニルケトン  １部、トリエタノールアミン  ３部、ハイドロキノンモノブチルエーテル  ０．０２部を加えて溶解し、５℃減圧条件でメチルエチルケトンを留去し、０．４５μｍのフィルターによって濾過してインクジェット記録用インクを調製した。
ＤＰＣＡ６０：日本化薬（株）；ＫＡＹＡＲＡＤ  ＤＰＣＡ−６０
【００８４】
＜インク０２の作成＞
多官能モノマー（ＤＰＣＡ６０）  ２６部、１−メチルトリメチレン−１，３−ジアクリレート  ６３．５部、メチルエチルケトン  １５部の混合物に油溶性染料（Ｙ−１２０）３．０部、フッ素系ノニオン界面活性剤  ０．５部、ビス（２，６−ジメトキシベンゾイル）−２，４，４−トリメチルペンチルフォスフィンオキサイド  ４部、１−ヒドロキシ−シクロヘキシルフェニルケトン  １部、トリエタノールアミン  ３部、ハイドロキノンモノブチルエーテル  ０．０２部を加えて溶解し、５℃減圧条件でメチルエチルケトンを留去し、０．４５μｍのフィルターによって濾過してインクジェット記録用インクを調製した。
【００８５】
＜インク０３の作成＞
多官能モノマー（ＳＲ４９４）  ４０部、２，２−ジメチルトリメチレン−１，３−ジアクリレート  ４７部、メチルエチルケトン  １５部の混合物に油溶性染料（Ｙ−１１９）２．５部、ポリブチルアクリレート（数平均分子量５０００）  ２部、フッ素系ノニオン界面活性剤  ０．５部、ビス（２，６−ジメトキシベンゾイル）−２，４，４−トリメチルペンチルフォスフィンオキサイド  ３部、１−ヒドロキシ−シクロヘキシルフェニルケトン  ２部、ジエタノールアミン３部、ハイドロキノンモノブチルエーテル  ０．０２部を加えて溶解し、５℃減圧条件でメチルエチルケトンを留去し、０．４５μｍのフィルターによって濾過してインクジェット記録用インクを調製した。
ＳＲ４９４：ソマール（株）；ＳＲ−４９４
【００８６】
＜インク０４、０５の作成＞
前記インク０２の作成において、油溶性染料（Ｙ−１２０）を代えた以外は、前記インク０２の作成と同様にしてインク０４、０５のインクジェット記録用インクを各々調製した。
【００８７】
＜インク０６の作成＞
前記インク０２の作成において、１−メチルトリメチレン−１，３−ジアクリレートの代わりにエチレングリコールジアクリレートを用いた以外は、前記インク０２の作成と同様にしてインク０６、０７のインクジェット記録用インクを各々調製した。
【００８８】
＜インク０７の作成＞
前記インク０２の作成において、１−メチルトリメチレン−１，３−ジアクリレートの代わりにジビニルベンゼンを用いた以外は、前記インク０２の作成と同様にしてインク０６、０７のインクジェット記録用インクを各々調製した。
【００８９】
＜インク０８の作成＞
前記インク０２の作成において、１−メチルトリメチレン−１，３−ジアクリレートの代わりにオクタメチレン−１，８−ジアクリレートを用いた以外は、前記インク０２の作成と同様にしてインク０６、０７のインクジェット記録用インクを各々調製した。
【００９０】
作製したインクジェット記録用インクを用いてＰＥＴフィルムに画像を記録した後に、メタルハライドランプにより２００ｍＪ／ｃｍ２で露光処理した。
インクおよび得られた記録サンプルについて、下記の評価を行った。その結果を表１に示した。
【００９１】
＜粘度＞
Ｒ型粘度計で２５℃で測定し、粘度が４０ｍＰａ・ｓ未満をＡ（良好）、４０〜１００ｍＰａ．ｓをＢ（許容）、１００ｍＰａ・ｓより大きい場合をＣ（不良）として、三段階で評価した。
＜揮発性＞
インク５ｍＬを直径３ｃｍのシャーレに入れ、４０℃で１日間保存した後に、質量の減少が１０％未満のものをＡ（良好）、１０％より大きい場合をＢ（不良）として、二段階で評価した。
＜硬化性＞
記録した画像を観察し、べたつきが無いものをＡ（良好）、べたつきが少しあるが接触したものを汚すほどではないものをＢ（許容）、べたつきが著しいものをＣ（不良）として、三段階で評価した。
＜耐水性＞
前記画像を形成したＰＥＴフィルムを、１分間水に浸漬し、室温にて自然乾燥させ、滲みやはがれ、色調を観察した。滲みや剥がれ、色調の変化がないものをＡ、いずれかに変化が見られたのものをＢとして、二段階で評価した。
＜耐光性＞
前記画像を形成したＰＥＴフィルムを、ウェザーメーター（アトラスＣ．Ｉ６５）を用いて、キセノン光（８５０００ｌｘ）を３日間照射し、キセノン照射前後の画像濃度を反射濃度計（Ｘ−Ｒｉｔｅ３１０ＴＲ）を用いて測定し、色素残存率として評価した。
色素残存率が８０％以上の場合をＡ、８０％未満をＢ、７０％未満をＣとして、三段階で評価した。
【００９２】
【表１】
2004250483.tif 000019
【００９３】
表１の結果から明らかなように、本発明のインクは粘度が適切であり、揮発性が低く、硬化性に優れ、色調に優れており、液体吸収性のないのＰＥＴに画像を記録した場合でも、耐水性、耐光性に優れていた。
【００９４】
（実施例２）
被記録材を代えて画像を記録した以外は、前記実施例１と同様にして記録サンプルを作成し、評価を行った。オゾン耐性以外は、前記実施例１と同様にして評価を行った。
＜オゾン耐性＞
耐オゾン性については、オゾン濃度１．０ｐｐｍの条件下に試料を５日間保存する前後での濃度を、Ｘ−ｒｉｔｅ  ３１０にて測定し染料残存率を求め評価した。
色素残存率が９０％以上の場合をＡ、７０％以上９０％未満をＢ、７０％未満をＣとして三段階で評価した。
【００９５】
【表２】
2004250483.tif 000020
【００９６】
表２の結果から明らかなように、従来の紙や液体吸収性のない被記録材の両方において良好な画像を形成でき、硬化性、耐水性、耐光性、オゾン耐性に優れていた。
【００９７】
（実施例３）
実施例１のインク０２の作成において、油溶性染料（Ｙ−１２０）を代えた以外は、前記インク０２の作成と同様にしてインク３０〜３６のインクジェット記録用インクを各々調製した。安定性以外の硬化性、耐水性、耐光性は何れのインクもＡであった。
【００９８】
【表３】
2004250483.tif 000021
【００９９】
【表４】
2004250483.tif 000022
【０１００】
表３、４の結果から明らかなようにインクの安定性には溶解性パラメータＳＰ値（Ｊ０．５  ／  ｃｍ１．５）と分子体積Ｖ値（ｃｍ３／ｍｏｌ）が関係している。表３に示すＶ値が好ましい範囲８００〜２７０の油溶性染料の場合、ＳＰ値が２１より小さいインク３０やＳＰ値が２６より大きいインク３３は安定性が劣る傾向にあり、表４に示すＳＰ値が好ましい範囲２６〜２１の油溶性染料の場合、Ｖ値が２７０より小さいインク３４やＶ値が８１０より大きいインク３６は安定性が劣る傾向にある。油溶性染料の溶解性パラメーターＳＰ値が２６〜２１であり、かつ、分子体積Ｖ値が８１０〜２７０の場合特にインク安定性に優れることが判る。
【０１０１】
（実施例４）
以下のように４色のインクセットを作成してフルカラー画像を記録し、色調以外は、前記実施例１と同様にして評価を行った。粘度が最適で、揮発性が少なく、硬化性、色調、耐水性、耐光性の何れも優れていた。
＜イエローインク＞
実施例１のインク０２を使用した。
＜マゼンタインク＞
実施例１のインク０２の作成において、油溶性染料（Ｙ−１２０）３．０部の代わりに、油溶性染料（Ｍ−１）２．０部を用いた以外は、インク０２の作成と同様にしてインクジェット記録用マゼンタインクを調製した。
＜シアンインク＞
実施例１のインク０２の作成において、油溶性染料（Ｙ−１２０）３．０部の代わりに、油溶性染料（Ｃ−１）２．０部を用いた以外は、インク０２の作成と同様にしてインクジェット記録用シアンインクを調製した。
＜ブラックインク＞
前記イエローインクの作成において、油溶性染料（Ｙ−１２０）３．０部の代わりに、油溶性染料（Ｍ−１）１．６部、油溶性染料（Ｃ−１）２．６部、油溶性染料（Ｙ−１２０）１．８部を用いた以外は、前記イエローインクの作成と同様にしてインクジェット記録用ブラックインクを調製した。
【０１０２】
＜色調＞
色調については、目視にてＡ（最良）、Ｂ（良好）およびＣ（不良）の３段階で評価した。
【０１０３】
【化１９】
2004250483.tif 000023
【０１０４】
【発明の効果】
本発明によると、インクの保存安定性に優れ、液体吸収性のある被記録材のみならず液体吸収性のない被記録材を用いた場合でも、良好な画像が形成でき、硬化性、色調、耐水性、耐光性、オゾン耐性に優れるインクジェット記録用インクおよびインクジェット記録方法を提供することができる。